/ séchage sur plaque chauffante minéral: #77 J procédé de production: jaune soleil 1037 8 g + HCl 100 ml / trempage: 2 sem. / séchage sur plaque chauffante minéral: #79 I procédé de production: jaune soleil + 1038 4 g + HCl 100 ml I trempage: 2 sem. / séparafoncé que le tion du liquide et du solide J séchage sur jaune soleil plaque chauffante / irradié au rayonnement γ à 64.7 Mrad minéral: #5 f procédé de production: jaune soleil (ton 1039 0# 1037 C:50 g + HC1 200 ml ou amiante recouorangé) verte de HCl / trempage: 1 sem. J séchage sur plaque chauffante J 148 C I 1 h minéral: #5 i procédé de production: jaune soleil vif 1040 0#1037 C: 50 g + HCl 200 mi ou amiante recou (léger ton vert) verte de HCl / trempage: 1 sem. / séchage sur plaque chauffante minéral: #72 J procédé de production: jaune doré accentué 1041 pierre irradiée au rayonnement X à 360 Mrad minéral: #24 / procédé de production: pierre irradiée au rayonnement γ à: jaune doré brunåtre 1042 10 Mrad # vieil or (ton jaune 1043 57.4 Mrad irisé) # # vieil or (ton brun 1044 148.4 Mrad accentué) minéral: #5 / procédé de production: ocre jaune clair 1045 0# 1037 C:50 g + HCl 200 ml ou amiante recou verte de HCl / trempage: 1 sen. / séchage sur plaque chauffante / 315 OC / 1 h / irradié au rayonnement électronique à 162,431 rad minéral: #48 / procédé de production: ocre jaune clair 1046 .20 g + 50 cc résine de polyester transpaet vif rente + 1% catalyseur / broyage manuel i moulage / durcissement / irradié au rayonne ment γ à 5.7 Mrad minéral: #15 J procédé de production: 2 g + Na2CO3 2 g: ocre jaune 1047 0#704 C + 1 h à 704 C # ocre jaune + foncé 1048 0#760 C + 1 h à 760 C minéraux: #73 + #76 J procédé de production: ocre jaune + pâle 1049 0.14061 g #73 irradié au rayonnement y à 2.26 que l'ocre jaune Mrad + 0.14061 g sang de porc séché irradié moyen au rayonnement γ à 2.26 Mrad + 0.14061 g #76 / broyage minéral: t73 f procédé de production: ocre jaune + pâle 1050 0.14061 g #73 irradié au rayonnement a à 2.26 que l'ocre jaune Mrad + 0.14061 g sang de porc séché irradié moyen au rayonneement γ à 2.26 Mrad + Na2CO3 0.28122 g / broyage minéral: #73 X procédé de production: ocre jaune moyen 1051 0.14061 g #73 irradié au rayonnement X à 2.26 Mrad + 0.14061 g sang de port séché irradié au raoynnement γ 2.26 Mrad / broyage minéral: #107 i procédé de production: ocre jaune moyen 1052 1 g + 5 g pyrex / broyage manuel f chauffa ge: 5 C par min de 0#1245 C + maintien pen dant 1 h / refroidissement: 5 OC par min jus qu'à l'air ambiant / le tout en atmosphère d'air naturel minéral: #67 J procédé de production: ocre jaune moyen 1053 0# 704 C: .20 g + 50 cc résine de polyes ter transparente + 1% catalyseur f broyage manuel / moulage / durcissement / irradié au rayonnement γ à 5.7 Mrad minéral: #8 f procédé de production: ocre jaune moyen 1054 poudre irradiée au rayonnement neutronique (léger ton vert) pendant 2,000 sec à 1022 neutrons I cm2 f sec / retrait du faisceau d'irradiation / recou verte de 20 ml révélateur photographique D19 de Kodak minéral: #57 I procédé de production: ocre jaune assez 1055 pierre irradiée au rayonnement électronique à foncé (léger reflet 162,431 rad, puis à 164,800 rad, puis à vert localisé) 155,082 rad, puis au rayonnement neutronique pendant 300 sec à 1012 neutrons X cm2 / sec minéral: #5 / procédé de production: ocre jaune (reflet 1056 0#1037 C: 50 g + HCl 200 ml ou amiante recouvert) + pâle que verte de HCl / trempage: 1 sem. I séchage sur l'ocre jaune foncé plaque chauffante: 1 g + 0.28122 g poudre de (reflet vert) sang de porc séché + 0.14061 g MgO / broyage minéral: #83 / procédé de production: ocre jaune orangé 1057 4 g + HNO# 20 ml / trempage: 3 j / séchage sur clair (reflet plaque chauffante vert) minéral: t67 I procédé de production: ocre jaune beige 1058 poudre finement broyée et chauffée 0#593 C 50 g + HNOm 15 ml / trempage: 2 j / séchage lent sur plaque chauffante: .20 g + 50 cc résine de polyester transparente + 1% cata lyseur I broyage manuel f moulage f durcisse ment / irradié au rayonnement γ à 11.4 Mrad minéraux: #50 + #98 / procédé de production: jaune miei (reflet 1059 i g + 1 g + 5 g pyrex J broyage manuel I rosé localisé) chauffage: 5 C par min de 0#1245 C + main tien pendant 1 h I refroidissement: 5 C par min jusqu'à l'air ambiant / le tout en atmos phère d'air naturel minéral: #65 f procédé de production; jaune miel moyen 1060 1 g + 6.50 g poudre de verre (spruce pine batch) / broyage manuel / dépôt sur une plaque de céramique biscuitée I chauffage dans un four de 0#1000 C en atmosphère normale / refroi dissement lent au four minéral: #106 J procédé de production: jaune bronze clair 1061 la partie arrondie d'une éprouvette en pyrex est amenée à l'état de fusion avec une torche oxyacétylénique / puis, 5 g #106 est saupoudré sur la surface en fusion f le tout est immédia- tement ramené à l'état de fusion avec la torche i le refroidissement à l'air ambiant est immé- diat i irradiation au rayonnement y à 9.88 Mrad minéral: #5 J procédé de production: jaune brun + sombre 1062 0# 1037 OC: 50 g + HCl 200 ml ou amiante recouque ie jaune brun verte de HCl / trempage: 1 sem. f séchage sur vif plaque chauffante / irradié au rayonnement γ à 550.22 Mrad minéral: #15 f procédé de production: jaune orangé clair 1063 20 g + NaOH 20 g f 0#1100 C i irradié au rayonnement y à 2.26 Mrad minéral: #5 / procédé de production: jaune orangé clair 1064 0#1037 OC: 50 g + HC1 200 ml ou amiante recou verte de HCl / trempage: 1 sem. i séchage sur plaque chauffante / 93 C / 1 h minéral: *5 / procédé de production: jaune orangé 1065 50 g + HCl 200 ml ou amiante recouverte de HCl I trempage: 1 sem. i séchage sur plaque chauf fante í irradié au rayonnement y à 254.20 Mrad minéral: #5 / procédé de production: jaune orangé 1066 3 g + HCl 5 ml + 20 ml eau / séchage immédiat da tons variés sur plaque chauffante 1067 3 g + HCl 10 ml + 15 ml eau / séchage immé diat sur plaque chauffante 1068 3 g + HCl 15 ml + 10 ml eau / séchage immé diat sur plaque chauffante 1069 3 g + HCl 20 ml + 5 ml eau / séchage immé diat sur plaque chauffante # 1070 3 g + HC1 25 ml i séchage immédiat sur plaque chauffante minéral: t5 J procédé de production: jaune orangé 1071 3 g + HCl 5 mi + 20 mi eau / trempage: 5 j / de tons variés séchage dans une étuve à 37 C 1072 3 9 + HCl 10 ml + 15 mi eau / trempage: 5 j | / séchage dans une étuve à 37 P C | 1073 3 g + HC1 15 ml + 10 mi eau I trempage: 5 j J séchage dans une étuve à 37 C 1074 3 g + HCi 20 ml + 5 ml eau / trempage: 5 j J séchage dans une étuve à 37 oC # 1075 3 g + HCl 25 ml / trempage: 5 j / séchage dans une étuve à 37 C minéral: #15 J procédé de production: jaune orangé 1076 0# 815 C: 3 g + HNO3 5 ml + HCl 20 ml / trem page: 3 j / séchage sur plaque chauffante minéral: #15 i procédé de production: jaune orangé 1077 Ot 648 C: 3 g + HCl 25 ml i trempage: 3 j i de tons variés séchage sur plaque chauffante 1078 0# 704 C: 3 g + HCl 25 ml / trempage: 3 j / séchage sur plaque chauffante 1079 0# 760 C: 3 g + HCl 25 ml / trempage: 3 j / séchage sur plaque chauffante 1080 0# 815 C: 3 g + HCl 25 ml / trempage: 3 j / séchage sur plaque chauffante minéral: #5 / procédé de production: jaune orangé vif 1081 3 g + HCl 20 ml / trempage: 24 h J séchage sur plaque chauffante minéral: #5 J procédé de production: jaune orangé vif 1082 3 g + HCl 25 ml / séchage immédiat sur plaque chauffante minéral: *5 / procédé de production: jaune orangé vif 1083 50 g + HCl 100 ml / trempage: 5 m. / séchage sur plaque chauffante minéral: t5 J procédé de production: jaune orangé vif 1084 0# 1037 C: 50 g + HCl 200 mi ou amiante recou verte de HCl i trempage: 1 sem. / séchage sur plaque chauffante I 704 C J 1 h I irradié au rayonnement électronique à 164,800 rad minéraux: #50 + #98 / procédé de production: jaune orangé vif 1085 .30 g + .30 g + Na2CO3 .30 g / dépôt sur une vitre mesurant i" x 1" x 1/8" X 0# 982 C / refroidissement lent au four minéral: #90 / protédé de production: jaune orangé très 1086 12 g + HCl 40 ml / séchage naturel vif minéral: #50 / procédé de production: jaune orangé clair 1087 1 g poudre déposé sur une vitre mesurant (reflet vert i" x 1" x 1/8" J 0#982 oC i refroidissement localisé) lent au four minéral: #67 i procédé de production: mitoyen entre jaune 1088 'pierre enrobée de pâte i 871 C / 30 min i de Naples clair et refroidissement i dégagée de la pâte et reorange clair chauffée à l'air libre Ol 815 C / prélbve- ment des cristaux sur la surface de la pierre: .30 g cristaux + HNO3 25 ml / séchage naturel i une fois asséchés, chauffage sur une plaque chauffante J couleur des cristaux minéral: #50 / procédé de production: orange jaune moyen 1089 1 g poudre déposé sur une vitre mesurant et vif (reflet vert 1" x 1" x 118 i 0#871@ C J refroidissement localisé) lent au four # orange jaune encore 1090 1 g poudre déposé sur une vitre mesurant + vif (reflet vert 1" x 1 x 1/8" I 0#926 C i refroidissement localisé) lent au four minéraux: #50 + #98 / procédé de production: orange jaune vif 1091 .45 g + .45 g i dépôt sur une vitre mesurant 1" x 1" x 1/8" / 0#926 C / refroidissement lent au four # orange jaune + 1092 .45 g + .45 g / dépôt sur une vitre mesurant vif (reflet vert 1" x 1" x 1/8" / 0# 982 C / refroidissement localisé) lent au four minéral: #17 i procédé de production: orange jaune vif 1093 1 g + 5 g pyrex i broyage manuel J chauffa / gris fer foncé ge: 5 C par min de 0#1245 C + maintien pen dant 1 h / refroidissement: 5 C par min jus qu'à l'air ambiant / le tout en atmosphère d'air naturel -I + accentué et vif 1094 irradié au rayonnement y à 9.98 Mrad minéraux: #50 + #98 / procédé de production: orange moyen 1095 .30 g + .30 g + Na2COz .30 g y dépôt sur une (reflet vert vitre mesurant 1" x 1" x 118 i 0# 926 C / localisé) refroidissement lent au four minéral: #105 i procédé de production: orange pâle 1096 pierre irradiée au rayonnement laser UV pendant 0.5 min sur une surface de 0.16 cm2 avec une énergie laser de 0.180 Joule ayant un flux de 1.8 x 107 W / cm2 pour donner une énergie totale de 54 Joules minéral: #5 I procédé de production: orange clair 1097 5 g + H2SO4 100 ml / trempage: 2 sen. I séchage sur plaque chauffante J 704 C J 1 h minéral: #5 / procédé de production: a) orange clair 1098 50 g + HCl 200 ml ou amiante recouverte de HCl b) beige orangé J trempage: 1 sem. / séchage sur plaque chauf fante: .50 g + Na2CO3 .50 g + HNO3 40 mi I trempage: 5 j / séparation du liquide et du solide 1 séchage sur bain de sable / couleur du a) liquide b) solide minérai: #5 I procédé de production: orange clair 1099 0#1037 OC: 50 g + HCl 200 ml ou amiante recou verte de HCl / trempage: 1 sem. f séchage sur # plaque chauffante / 537 C / 1 h Drange prononcé 1100 0#1037 C: 50 g + HCl 200 ml ou amiante retou verte de HCl / trempage: 1 sem, I séchage sur # plaque chauffante / 704 C / 1 h # Drange prononcé 1101 0#1037 C: 50 g + HCl 200 ml ou amiante retou verte de HCl i trempage: 1 sem. / séchage sur plaque chauffante / 760 C / 1 h Drange prononcé 1102 0#1037 C: 50 g + HCl 200 ml ou amiante recou verte de HCl J trempage: 1 sem. / séchage sur plaque chauffante i 815 C i 1 h # orange + clair 1103 Ot1037 OC: 50 g + HCl 200 ml ou amiante recou verte de HC1 J trempage: 1 sem. J séchage sur plaque chauffante J 871 C i 1 h minéraux: #5 + #98 / procédé de production: orange clair 1104 5 g #5 + H2SO4 100 ml / trempage: 2 sem. f séchage sur plaque chauffante: 2 g + 2 g #98 f 704 C / 1 h minéral: #15 I procédé de production: Drange + intense 1105 0#815 C: 3 g + HCl 15 ml + HNO3 10 ml / et foncé trempage: 3 j / séchage sur plaque chauffante: .30 g + 50 cc résine de polyester transpa rente t 1% catalyseur / broy'age manuel í moulage I durcissement / irradié au rayonne ment électronique à 305,082 rad minéral: #15 / procédé de production: 2 g + Na2CO3 2 g: orange clair 1106 0#815 C + 1 h à 815 C # + foncé et accentué 1107 0#871 C + 1 h à 871 C # encore + 1108 0#926 C + 1 h à 926 C # et emcpre + 1109 0#982 C + 1 h à 982 C # et encore 1110 0#1037 C + 1 h à 1037 C minéral: #5 / procédé de production: orange 1111 5 g + HNO3 80 ml f trempage: 2 sem. i séchage sur plaque chauffante i 704 C I 1 h minéral: #5 ! procédé de production: pierre irradiée au rayonnement y å: orange clair 1112 102.4 Mrad # + foncé et accentué 113 287.3 Mrad minéral: #5 S procédé de production: orange de tons 1114 0#537 C: 3 g + HCl 25 mi i séchage immédiat variés @ sur plaque chauffante 1115 0# 648 C: 3 g + HC1 25 mi i séchage immédiat # sur piaque chauffante # # 1116 0# 871 C: 3 g + HCl 25 ml / séchage immédiat # sur plaque chauffante # # 1117 0# 1037 C:3 g + HCl 25 ml / séchage immédiat # sur plaque chauffante # # 1118 0# 1260 C: 3 g + HCl 25 ml / séchange immédiat sur plaque chauffante minéral: #50 J procédé de production: orange / jaune / 1119 1 g poudre + 27.4 g ciment Portland + 13 vert foncé f gris cc eau i broyage manuel 1 moulage J durcissefer I brun orangé ment / ajout de 3 g de poudre sur le ciment sé- ché / 0# 926 C minéraux: #50 + #100 / procédé de production: 4 g poudre #50 déposés sur une pierre *100: orange @ 1120 760 C i 1 h 1121 815 C i 1 h 1122 871 C i 1 h orange / brun 1123 0#926 C # 1124 0 982 C # 1125 0#1037 C minéral: #57 / procédé de production: orange 1126 pierre irradiée au rayonnement 'laser UV pen dant 10 min sur une surface de 0.6 cm2 avec une énergie laser de 0.195 Joule ayant un flux de 1.1 # 107 W / cm2 pour donner une énergie totale de 2,340 Joules minéral: #105 I procédé de production: orange 1127 pierre irradiée au rayonnement laser UV pen dant 10 min sur une surface de 0.16 cm2 avec une énergie laser de 0.130 Joule ayant un flux de 6.5 # 106 W / cm2 pour donner une énergie totale de 54 Joules minéral: #5 / procédé de production.